4 구 플라스크 에 , 894 . 96 mmol 의 디 클로로 피리미딘 , 900 . 00 mmol 의 1 , 1 - 비스 ( 4 - 하이드 록 시 페닐 ) - 3 , 3 , 5 - 트리 메틸 사이클 로 헥산 , 1 . 2 mol 의 탄산칼륨 , N - 메틸 - 2 - 피 롤리 돈 ( 450 g ) 을 넣 었 다 . 플라스크 내 를 질소 치환 한 후 , 플라스크 의 내용물 을 130 ℃ 에서 6 시간 가열 하 고 , 가열 시 에 생성 되 는 물 을 Dean - Stark 관 으로부터 수시로 제거 했 다 . 플라스크 의 내용물 을 실온 으로 냉각 후 , 석출 된 고형물 을 여과 하 고 , 여 과액 에 메탄올 을 첨가 하 고 , 석출 된 고형물 을 메탄올 로 세정 하 고 , 이 들 고형물 을 건조 하 여 , 비스 페놀에테르 수지 ( 중량 평균 분자량 ( Mw ) ; 87000 ( 폴리스티렌 환산 값 ) ) 를 얻 었 다 . 얻 어 진 비스 페놀에테르 수지 를 13 C - NMR 로 측정 하 고 , 생성물 을 확인 했 다 . 비스 페놀에테르 수지 는 하 기 화학식 으로 표시 되 는 구조 이 다 .